(57)【要約】【課題】フッ素系ゴムに良好な摺動性を付与するための技術を提供する。【解決手段】シール部材用組成物は、１００重量部の未架橋のフッ素系ゴム成分と、０．５重量部以上５０重量部以下の粒子状樹脂と、を含有する。上記粒子状樹脂は、上記フッ素系ゴム成分に対して相溶性を有する相溶部と、上記フッ素系ゴム成分に対して滑性を有する滑性部と、を含む。このシール部材用組成物の成形時には、フッ素系ゴム成分の架橋が進行するととともに、粒子状樹脂の少なくとも一部が滑性部の作用によって表面に移動する。これにより、成形後のシール部材の表面には、相溶部及び滑性部を含む表層部が形成される。この表層部は、相溶部の作用によって高い耐久性を有し、滑性部の作用によってシール部材に高い摺動性を付与する。【選択図】図３Ｃ
2018172544.tif 000002
【特許請求の範囲】
【請求項１】
１００重量部の未架橋のフッ素系ゴム成分と、０．５重量部以上５０重量部以下の粒子状樹脂と、を含有し、
前記粒子状樹脂は、前記フッ素系ゴム成分に対して相溶性を有する相溶部と、前記フッ素系ゴム成分に対して滑性を有する滑性部と、を含む
シール部材用組成物。
【請求項２】
請求項１に記載のシール部材用組成物であって、
前記粒子状樹脂は、４０重量％以上のシリコーンを含有する
シール部材用組成物。
【請求項３】
請求項１又は２に記載のシール部材用組成物であって、
前記粒子状樹脂は、シリコーン−アクリル共重合体で形成されている
シール部材用組成物。
【請求項４】
請求項１から３のいずれか１項に記載のシール部材用組成物であって、
カーボンを更に含有する
シール部材用組成物。
【請求項５】
フッ素系ゴムと粒子状樹脂とを含有し、
前記粒子状樹脂は、前記フッ素系ゴムに対して相溶性を有する相溶部と、前記フッ素系ゴムに対して滑性を有する滑性部と、を含む
シール部材。
【請求項６】
請求項５に記載のシール部材であって、
前記シール部材の表面に前記粒子状樹脂が存在している
シール部材。
【請求項７】
請求項５又は６に記載のシール部材であって、
前記フッ素系ゴムに前記粒子状樹脂が分散している
シール部材。
【請求項８】
請求項６に記載のシール部材であって、
前記粒子状樹脂は、４０重量％以上のシリコーンを含有する
シール部材。
【請求項９】
請求項６又は７に記載のシール部材であって、
前記粒子状樹脂は、シリコーン−アクリル共重合体で形成されている
シール部材。
【請求項１０】
請求項５から８のいずれか１項に記載のシール部材であって、
前記フッ素系ゴムに分散されたカーボンを更に含有する
シール部材。
【発明の詳細な説明】
【技術分野】
【０００１】
本発明は、摺動性を有するシール部材に関する。
【背景技術】
【０００２】
ゴムは、自身のゴム弾性（反発力）によってシール性を確保できるため、シール部材に適している。この一方で、ゴムは、粘弾性的性質から摩擦係数が高いため、摺動性を有さない。したがって、相対的な摺動を伴う摺動部材間をゴムによって封止するためには、ゴムの摺動性を向上させる必要がある。
【０００３】
一般的に、ゴムの摺動性を向上させるために樹脂などの潤滑剤が利用される。例えば、ゴムの表面を潤滑剤で被覆することによってゴムの摺動性を向上させることができる（例えば、特許文献１参照）。また、ゴムに潤滑剤を分散させることによってゴムの摺動性を向上させる技術も存在する。
【先行技術文献】
【特許文献】
【０００４】
【特許文献１】特開平０７−２２７９３５号公報
【発明の概要】
【発明が解決しようとする課題】
【０００５】
フッ素系ゴムは、耐熱性、耐油性、耐薬品性に優れ、ニトリルゴムなどの他の合成ゴムとは一線を画す性能を有している。このため、フッ素系ゴムで形成されたシール部材は、様々な用途に利用することが可能である。そして、摺動部材間を封止するためのシール部材にもフッ素系ゴムを用いることが望まれる。
【０００６】
しかしながら、フッ素系ゴムは、他の合成ゴムとは異なり、一般的な潤滑剤に対する滑性が非常に高い。このため、フッ素系ゴムについて、上記のような潤滑剤を用いることによってゴムの摺動性を向上させる技術をそのまま適用することは困難である。
【０００７】
つまり、フッ素系ゴムの表面を潤滑剤で被覆したとしても、潤滑剤は、フッ素系ゴムの表面に良好に保持されないため、フッ素系ゴムの表面から剥離しやすい。また、フッ素系ゴムの摺動性を向上させるために充分な量の潤滑剤をフッ素系ゴムに分散させることは困難である。
【０００８】
以上のような事情に鑑み、本発明の目的は、フッ素系ゴムに良好な摺動性を付与するための技術を提供することにある。
【課題を解決するための手段】
【０００９】
上記目的を達成するため、本発明の一形態に係るシール部材用組成物は、１００重量部の未架橋のフッ素系ゴム成分と、０．５重量部以上５０重量部以下の粒子状樹脂と、を含有する。
上記粒子状樹脂は、上記フッ素系ゴム成分に対して相溶性を有する相溶部と、上記フッ素系ゴム成分に対して滑性を有する滑性部と、を含む。
【００１０】
このシール部材用組成物では、粒子状樹脂の相溶部の作用によって、粒子状樹脂がフッ素系ゴム成分中に良好に分散する。粒子状樹脂がフッ素系ゴム成分中に充分に分散した状態でシール部材用組成物を成形することにより、本発明の一形態に係るシール部材が得られる。
【００１１】
上記粒子状樹脂は、４０重量％以上のシリコーンを含有してもよい。
この構成により、シール部材の摺動性が更に向上する。
【００１２】
上記粒子状樹脂は、シリコーン−アクリル共重合体で形成されていてもよい。
この構成により、シール部材における高い摺動性が長期間維持される。
【００１３】
シール部材用組成物は、カーボンを更に含有してもよい。
この構成により、適切な硬度のシール部材が得られる。
【００１４】
本発明の一形態に係るシール部材は、フッ素系ゴムと粒子状樹脂とを含有する。
上記粒子状樹脂は、上記フッ素系ゴムに対して相溶性を有する相溶部と、上記フッ素系ゴムに対して滑性を有する滑性部と、を含む。
上記シール部材の表面に上記粒子状樹脂が存在していてもよい。
【００１５】
このシール部材では、フッ素系ゴムによってゴム弾性が得られるため、良好なシール性を実現することができる。
また、粒子状樹脂の滑性部の作用によってシール部材に高い摺動性を付与することができる。また、このシール部材では、粒子状樹脂の相溶部の作用によってシール部材の表面から粒子状樹脂が離脱しにくいため、高い耐久性を有する。
したがって、このシール部材は、シール性と摺動性とを兼ね備える。
【００１６】
上記フッ素系ゴムに上記粒子状樹脂が分散していてもよい。
上記粒子状樹脂は、４０重量％以上のシリコーンを含有していてもよい。
上記粒子状樹脂は、シリコーン−アクリル共重合体で形成されていてもよい。
上記シール部材は、上記フッ素系ゴムに分散されたカーボンを更に含有していてもよい。
【発明の効果】
【００１７】
以上述べたように、本発明によれば、フッ素系ゴムに良好な摺動性を付与するための技術を提供することができる。
【図面の簡単な説明】
【００１８】
【図１】本発明の一実施形態に係るシール部材用組成物の断面を示す模式図である。
【図２】上記シール部材用組成物の粒子状樹脂の断面を示す模式図である。
【図３Ａ】成形時における上記シール部材用組成物の断面を示す模式図である。
【図３Ｂ】成形時における上記シール部材用組成物の断面を示す模式図である。
【図３Ｃ】上記シール部材用組成物を成形して得られるシール部材の部分断面を示す模式図である。
【図４】上記シール部材の赤外吸光分析の結果として得られた赤外線スペクトルの一例を示すグラフである。
【図５】摺動性試験の結果の一例を示すグラフである。
【発明を実施するための形態】
【００１９】
以下、図面を参照しながら、本発明の一実施形態を説明する。
【００２０】
１．概略構成
図１は、本実施形態に係るシール部材用組成物１０の部分断面を示す模式図である。シール部材用組成物１０は、シール部材２０（図３Ｃ参照）を製造するための原料として構成される。つまり、シール部材用組成物１０を成形することによりシール部材２０が得られる。
【００２１】
シール部材用組成物１０は、未架橋のフッ素系ゴム成分１１と、粒子状樹脂１２と、を含有する。粒子状樹脂１２は、粒子状（粉末状）であり、フッ素系ゴム成分１１の中に均一に分散している。粒子状樹脂１２は、シール部材用組成物１０の潤滑成分として構成される。
【００２２】
図２は、粒子状樹脂１２の断面を拡大して示す模式図である。なお、図１，２では、粒子状樹脂１２が球状に示されているが、粒子状樹脂１２の形状は任意に変更可能である。また、図１，２では、すべての粒子状樹脂１２を同様の形状で示しているが、各粒子状樹脂１２の形状は相互に異なっていてもよい。
【００２３】
粒子状樹脂１２は、フッ素系ゴムに対して相溶性を有する相溶部１２ａと、フッ素系ゴムに対して滑性を有する滑性部１２ｂと、を含む。なお、図２では、相溶部１２ａと滑性部１２ｂとが一方向に分離した状態で示されているが、粒子状樹脂１２はこのような構成に限定されない。
【００２４】
例えば、相溶部１２ａ及び滑性部１２ｂは、粒子状樹脂１２の全体にわたって分布していてもよい。また、粒子状樹脂１２は、滑性部１２ｂの中に相溶部１２ａが分散した構成であっても、反対に相溶部１２ａの中に滑性部１２ｂが分散した構成であってもよい。
【００２５】
ここで、滑性部１２ｂのみで構成され、つまり相溶部１２ａを有さない粒子状樹脂を想定する。この粒子状樹脂は、フッ素系ゴム成分１１に対して相溶性を有さず、つまりフッ素系ゴム成分１１に対して滑性のみを有するため、フッ素系ゴム成分１１から分離しようとする。
【００２６】
したがって、このような粒子状樹脂は、フッ素系ゴム成分１１の中に分散させようとしても、フッ素系ゴム成分１１の中に留まることができず、フッ素系ゴム成分１１の外に弾き出されてしまう。このため、このような粒子状樹脂をフッ素系ゴム成分１１の中に分散させることは困難である。
【００２７】
この点、本実施形態に係る粒子状樹脂１２は、滑性部１２ｂに加え、相溶部１２ａを有する。したがって、粒子状樹脂１２は、相溶部１２ａの作用によってフッ素系ゴム成分１１の中に留まることができる。このため、粒子状樹脂１２は、フッ素系ゴム成分１１の中に均一に分散させることが可能である。
【００２８】
なお、シール部材用組成物１０の製造過程において、粒子状樹脂１２をフッ素系ゴム成分１１の中に分散させる前に、粒子状樹脂１２に対して少量のフッ素系ゴム成分１１を練り混んでおくことが好ましい。これにより、フッ素系ゴム成分１１に対する粒子状樹脂１２の分散性が更に向上する。
【００２９】
図３Ａ〜３Ｃは、シール部材用組成物１０を用いたシール部材２０の製造方法を模式的に示す断面図である。シール部材用組成物１０は任意の方法でシール部材２０として成形される。シール部材用組成物１０の成形方法としては、例えば、射出成形法や押出成形法やプレス成形法などが挙げられる。
【００３０】
図３Ａは、金型Ｍにシール部材用組成物１０が充填された状態を示している。粒子状樹脂１２は、金型Ｍ内においてフッ素系ゴム成分１１の中に均一に分散されている。金型Ｍの形状はシール部材２０の形状に応じて決定され、シール部材用組成物１０から任意の形状のシール部材２０を製造することができる。
【００３１】
図３Ｂは、金型Ｍに充填されたシール部材用組成物１０が加熱されている状態を示している。シール部材用組成物１０を加熱することにより、フッ素系ゴム成分１１の架橋（一次加硫）が進行する。これに伴い、フッ素系ゴム成分１１の中に分散している粒子状樹脂１２は、滑性部１２ｂの作用によって表面に向けて移動する。
【００３２】
これにより、粒子状樹脂１２の少なくとも一部がフッ素系ゴム成分１１の表面に滲み出す。フッ素系ゴム成分１１の表面に滲み出した粒子状樹脂１２は、相互に結合して一体化することにより、フッ素系ゴム成分１１を被覆する表層部２３（図３Ｃ参照）を形成する。
【００３３】
フッ素系ゴム成分１１の架橋が更に進行すると、粒子状樹脂１２の移動が生じなくなる。フッ素系ゴム成分１１の架橋が完了した後に、金型Ｍ内から成形体を取り出す。この成形体に、必要に応じて二次加硫を行うことにより、シール部材２０が得られる。
【００３４】
図３Ｃは、シール部材用組成物１０を成形することにより製造されたシール部材２０を示している。シール部材２０は、本体部２２と、表層部２３と、を具備する。本体部２２は、シール部材２０の形状を構成している。表層部２３は、本体部２２の表面を被覆している。
【００３５】
本体部２２は、シール部材用組成物１０に含まれるフッ素系ゴム成分１１が架橋することにより生成されたフッ素系ゴム２１を主成分として形成されている。また、本体部２２では、架橋時にフッ素系ゴム成分１１の表面に滲み出さずに残った粒子状樹脂１２がフッ素系ゴム２１に分散している。
【００３６】
フッ素系ゴム２１は、耐熱性、耐油性、耐薬品性に優れる。このため、本体部２２がフッ素系ゴム２１を主成分として形成されたシール部材２０は、耐熱性、耐油性、耐薬品性に優れる。したがって、シール部材２０では、様々な用途において高い耐久性が得られる。
【００３７】
表層部２３は、粒子状樹脂１２が結合したものであるため、フッ素系ゴム２１に対して相溶性を有する相溶部１２ａと、フッ素系ゴム２１に対して滑性を有する滑性部１２ｂと、を含む。表層部２３は、典型的には、相溶部１２ａと滑性部１２ｂとがその全体にわたって分布した構成を有する。
【００３８】
シール部材２０の表面に形成された表層部２３は、自己潤滑成分である滑性部１２ｂの作用によって高い摺動性を有する。したがって、シール部材２０では、表層部２３が固体潤滑膜として機能することにより、フッ素系ゴム２１のみでは得られない高い摺動性を得ることとができる。
【００３９】
また、表層部２３は、相溶部１２ａの作用によって、表層部２３を本体部２２（フッ素系ゴム２１）に対する高い付着力が得られる。これにより、表層部２３は、本体部２２から剥離しにくくなるため、高い耐久性を有する。したがって、シール部材２０では、長期間にわたって高い摺動性が持続する。
【００４０】
更に、シール部材２０では、成形時に粒子状樹脂１２を滲み出させることで表層部２３を形成するため、複雑な形状であっても容易に本体部２２の表面の全領域に隙間なく表層部２３を形成することができる。これにより、シール部材２０では、より確実に高い摺動性が得られる。
【００４１】
加えて、シール部材２０では、本体部２２に粒子状樹脂１２が分散しているため、本体部２２の表面には粒子状樹脂１２が存在している。したがって、シール部材２０では、表層部２３が摩耗し、本体部２２が露出した場合であっても、摺動性を確保することができる。
【００４２】
なお、シール部材２０では、表層部２３による高い摺動性が得られれば充分である場合には、本体部２２に粒子状樹脂１２が分散していなくてもよい。つまり、シール部材用組成物１０に含まれるすべての粒子状樹脂１２が、シール部材２０の表層部２３を形成していてもよい。
【００４３】
また、シール部材２０では、その表面に粒子状樹脂１２が存在していればよく、粒子状樹脂１２によって膜状の表層部２３が形成されていることは必須ではない。つまり、シール部材２０は、本体部２２と表層部２３とが明確に区別可能な構成を有していなくてもよい。
【００４４】
更に、シール部材２０では、その表面に粒子状樹脂１２を存在させられればよく、成形時に粒子状樹脂１２を滲み出させる構成は必須ではない。この場合、シール部材２０では、表面と内部とで粒子状樹脂１２の濃度が同程度であっても、表面よりも内部の方が粒子状樹脂１２の濃度が高くてもよい。
【００４５】
２．詳細構成
２．１  シール部材２０
２．１．１  表層部２３及び粒子状樹脂１２
シール部材２０の表層部２３及び粒子状樹脂１２を構成する樹脂は、フッ素系ゴム２１に対して相溶性を有する相溶部１２ａと、フッ素系ゴム２１に対して滑性を有する滑性部１２ｂと、を含む樹脂であればよい。このような樹脂における相溶部１２ａ及び滑性部１２ｂの構成は、特定のものに限定されない。
【００４６】
一例として、表層部２３及び粒子状樹脂１２を構成する樹脂としては、良好な摺動性を有するとともに、表面エネルギーが低いシリコーンを主骨格とするシリコーン系樹脂を用いることができる。シリコーン系樹脂では、シリコーンの主骨格が、自己潤滑成分となり、滑性部１２ｂとして機能する。
【００４７】
シリコーン系樹脂を構成するシリコーンとしては、特定の種類に限定されないが、具体例として、ジメチルシリコーン、メチルフェニルシリコーン、アミノ変性シリコーン、エポキシ変性シリコーンなどが挙げられる。
【００４８】
また、シリコーン系樹脂では、相溶部１２ａとして機能する構成がシリコーンの主骨格に結合した構成とすることができる。相溶部１２ａとして機能する構成は、フッ素系ゴム２１に対して相溶性を有するものであればよく、例えば、各種官能基や各種樹脂（例えばアクリル樹脂）を用いて実現可能である。
【００４９】
シリコーン系樹脂は、充分な滑性を得るために、４０重量％以上のシリコーンを含むことが好ましい。これにより、表層部２３において充分に高い摺動性を得ることができる。また、シール部材２０の成形時に、充分な量の粒子状樹脂１２が滲み出すことにより、表層部２３が良好に形成される。
【００５０】
フッ素系ゴム２１に対して相溶性が付与されたシリコーン系樹脂は、シール部材２０の用途などに応じて、市販品から選択することも可能である。例えば、このようなシリコーン系樹脂は、日信化学工業株式会社製のシリコーン−アクリル共重合体であるシャリーヌ（登録商標）シリーズから選択可能である。
【００５１】
２．１．２  フッ素系ゴム２１
シール部材２０の本体部２２を構成するフッ素系ゴム２１は、フッ素原子を含むゴムであれば特定のものに限定されない。フッ素系ゴム２１としては、例えば、ビニリデンフルオライドを主成分とするフッ化ビニリデン系フッ素ゴム（ＦＫＭ）などを利用可能である。
【００５２】
より具体的に、二元系のフッ素系ゴム２１としては、例えば、ビニリデンフルオライド−ヘキサフルオロプロピレン系、ビニリデンフルオライド−クロロトリフルオロエチレン系、テトラフルオロエチレン−パーフルオロ系、テトラフルオロエチレン−プロピレン系などを利用可能である。
【００５３】
三元系のフッ素系ゴム２１としては、例えば、ビニリデンフルオライド−ヘキサフルオロプロピレン−テトラフルオロエチレン系、ビニリデンフルオライド−パーフルオロアルキルビニルエーテル−テトラフルオロエチレン系、テトラフルオロエチレン−プロピレン−ビニリデンフルオライド系などを利用可能である。これらの三元系のフッ素系ゴム２１は、一般的に耐寒性に優れる。
【００５４】
また、フッ素系ゴム２１としては、単一の種類を用いる構成のほか、複数の種類を組み合わせて用いる構成とすることもできる。フッ素系ゴム２１の重合度は、シール部材２０の用途などに応じて、適切なシール性や摺動性が得られるように決定可能である。
【００５５】
２．１．３  添加剤
シール部材２０の本体部２２は、必要に応じて、フッ素系ゴム２１及び粒子状樹脂１２以外の添加剤を含んでいてもよい。例えば、一例として、本体部２２は、硬度を増加させるための硬化剤を含んでいてもよい。硬化剤としては、例えば、粉末状のカーボン（カーボンブラックなど）を用いることができる。
【００５６】
また、本体部２２は、硬化剤以外にも、例えば、充填剤、補強材、顔料などの各種添加剤を含んでいてもよい。
【００５７】
２．２  シール部材用組成物１０
２．２．１  フッ素系ゴム成分１１及び粒子状樹脂１２
シール部材用組成物１０におけるフッ素系ゴム成分１１及び粒子状樹脂１２の構成は、シール部材２０の構成に応じて決定される。シール部材用組成物１０における粒子状樹脂１２の含有量は、フッ素系ゴム成分１１を１００重量部として０．５重量部以上５０重量部以下である。
【００５８】
粒子状樹脂１２の含有量を０．５重量部以上とすることにより、成形時に充分な量の粒子状樹脂１２が滲み出ることにより、良好な表層部２３が形成される。また、粒子状樹脂１２の含有量を５０重量部以下に留めることにより、シール部材２０においてフッ素系ゴム２１の作用による良好なシール性が得られやすくなる。
【００５９】
また、これと同様の観点から、シール部材用組成物１０における粒子状樹脂１２の含有量は、フッ素系ゴム成分１１を１００重量部として１重量部以上２０重量部以下であることが好ましい。これにより、更に良好な摺動性及びシール性を兼ね備えるシール部材２０が得られる。
【００６０】
２．２．２  添加剤
シール部材用組成物１０における添加剤も、シール部材２０の構成に応じて決定される。つまり、シール部材用組成物１０は、上記のような硬化剤を含んでいてもよい。また、シール部材用組成物１０は、硬化剤以外にも、例えば、充填剤、補強材、顔料などの各種添加剤を含んでいてもよい。
【００６１】
また、シール部材用組成物１０は、フッ素系ゴム成分１１を架橋させるための架橋剤を予め含んでいてもよい。架橋剤としては、特定のものに限定されず、例えば、市販品の架橋剤から選択可能である。架橋剤の種類としては、例えば、ポリアミン架橋系、ポリオール架橋系、パーオキサイド架橋系などを利用可能である。
【００６２】
更に、シール部材用組成物１０は、加工助剤を含んでいてもよい。加工助剤としては、例えば、ステアリン酸などの脂肪酸や、脂肪酸金属塩などが挙げられる。しかし、加工助剤は、フッ素系ゴム成分１１の架橋時における粒子状樹脂１２の移動を妨げ、つまり表層部２３の形成を妨げる場合がある。
【００６３】
このような観点から、加工助剤の量は、少ないことが好ましく、具体的には、フッ素系ゴム成分１１を１００重量部として３重量部以下に留めることが好ましい。また、シール部材用組成物１０は加工助剤を実質的に含まないことが更に好ましく、具体的に、加工助剤の量は０．１重量部以下に留めることが更に好ましい。
【００６４】
加えて、シール部材用組成物１０は、必要に応じて、例えば、架橋助剤、遅延剤などの各種添加剤を含んでいてもよい。
【００６５】
３．実施例及び比較例
以下、本実施形態の実施例及び比較例について説明する。しかし、本発明は以下に説明する構成に限定されない。なお、以下に説明するいずれの実施例及び比較例においても同一のフッ素系ゴム成分１１を用いている。
【００６６】
３．１  実施例１−１〜１−５，比較例１−１〜１−１２
３．１．１  実施例１−１に係るサンプル
実施例１−１では、シール部材用組成物１０の粒子状樹脂１２として、日信化学工業株式会社製のシャリーヌ（登録商標）シリーズのうちシリコーンの含有量が７０重量％のもの（潤滑剤１）を用いた。実施例１−１では、粒子状樹脂１２の含有量を、フッ素系ゴム成分１１を１００重量部として２０重量部とした。
【００６７】
実施例１−１では、上記の構成のシール部材用組成物１０を混練りした後に、１７０℃で１０分の条件での一次加硫によって外径２０ｍｍの球状に成形した。続いて、この球状の成形体に、２３０℃で４時間の条件での二次加硫を行った。これにより、シール部材２０のサンプルを得た。
【００６８】
図４は、シール部材２０のサンプルの表面の赤外吸光分析の結果として得られた赤外線スペクトルである。図４に示す赤外線スペクトルには、波数が１１００ｃｍ−１付近の破線で囲んだ領域にシリコーンの吸光度のピークが見られる。これにより、サンプルの表面に粒子状樹脂１２が存在していることが確認された。
【００６９】
３．１．２  実施例１−２〜１−５に係るサンプル
実施例１−２〜１−５では、実施例１−１で用いたシール部材用組成物１０と粒子状樹脂１２の構成が異なるシール部材用組成物１０を用いてシール部材２０のサンプルを作製した。実施例１−２〜１−５におけるシール部材２０のサンプルの作製条件は、実施例１−１と同様とした。
【００７０】
実施例１−２〜１−５では、粒子状樹脂１２（潤滑剤１）の含有量が実施例１−１とは異なる。具体的に、１００重量部のフッ素系ゴム成分１１に対する粒子状樹脂１２の含有量は、実施例１−２では１０重量部とし、実施例１−３では５重量部とし、実施例１−４では１重量部とし、実施例１−５では０．５重量部とした。
【００７１】
３．１．３  比較例１−１〜１−１２に係るサンプル
比較例１−１〜１−１２では、本実施形態に係るシール部材用組成物１０とは異なる構成のシール部材用組成物を用いてシール部材のサンプルを作製した。比較例１−１〜１−１２におけるシール部材のサンプルの作製条件は、実施例１−１と同様とした。
【００７２】
比較例１−１，１−２では、粒子状樹脂１２（潤滑剤１）の含有量が本実施形態より少ない。具体的に、比較例１−１では、１００重量部のフッ素系ゴム成分１１に対する粒子状樹脂１２の含有量を０．１重量部とした。比較例１−２では、粒子状樹脂１２の含有量が０重量部であり、つまり粒子状樹脂１２を用いていない。
【００７３】
比較例１−３では、本実施形態の粒子状樹脂１２に代えてシリコーンオイル（潤滑剤２）を用いた。ところが、シリコーンオイルは、フッ素系ゴム成分１１に対する滑性が高いため、フッ素系ゴム成分１１と混ざり合わずに分離してしまった。したがって、比較例１−３では、シール部材のサンプルが得られなかった。
【００７４】
比較例１−４〜１−１２では、本実施形態の粒子状樹脂１２とは異なる構成の潤滑剤を含むシール部材用組成物を用いてシール部材のサンプルを作製した。比較例１−４〜１−１２で用いた潤滑剤は、相溶部１２ａ及び滑性部１２ｂの少なくとも一方を含まない点において粒子状樹脂１２の構成とは異なる。
【００７５】
比較例１−４〜１−６ではそれぞれ、一般的な滑材である潤滑剤３〜５を用いた。比較例１−７〜１−１２ではそれぞれ、滑性機能を有する一般的な加工助剤（離型剤など）である潤滑剤６〜１１を用いた。具体的に、比較例１−４〜１−１２で用いた潤滑剤３〜１１は、以下に示すものである。
【００７６】
潤滑剤３：オレイン酸アミド（ライオン株式会社製「アーモスリップＣＰ」）
潤滑剤４：テフロン（登録商標）パウダー
潤滑剤５：脂肪酸カルシウム塩を主体とした混合滑剤（エスアンドエスジャパン株式会社製「ストラクトールＷＢ  １６」）
潤滑剤６：脂肪酸亜鉛塩（川口工業株式会社製「エクストンＬ−２」）
潤滑剤７：脂肪酸金属塩と脂肪酸グリセリドの混合剤（川口工業株式会社製「エクストンＬ−７」）
潤滑剤８：ステアリン酸アルミニウム及びステアリン酸カルシウム
潤滑剤９：パラフィン系特殊ワックス（精工化学株式会社製「サンタイトＳ」）
潤滑剤１０：メチルセルロース
潤滑剤１１：ステアリルアミン（花王株式会社製「ファーミン８０Ｔ」）
【００７７】
３．１．４  各サンプルの評価
実施例１−１〜１−５，比較例１−１，１−２，１−４〜１−１２で得られたサンプルについて摺動性試験を行った。摺動させる相手材としては、硬質クロムメッキが施され、表面粗さＲａが０．４μｍの板材を用いた。この相手材で各サンプルを挟んで４０％圧縮させた状態で摺動性試験を行った。
【００７８】
摺動性試験では、相手材で挟まれたサンプルを試験機（株式会社島津製作所製オートグラフ）に設置し、サンプルの中央部を相手材の表面に沿った方向に５０ｍｍ／ｍｉｎの速度で押し込んだときの抵抗値（荷重）を測定した。これにより、例えば、図５に示すようなグラフが得られる。
【００７９】
図５は、摺動性試験の結果の一例を示すグラフである。図５には、実施例１−２に係るサンプル及び比較例１−２に係るサンプルについて得られた結果について示している。実施例１−２に係るサンプルでは、摺動開始後の抵抗値が比較例１−２に係るサンプルよりも低いことがわかる。
【００８０】
各サンプルの摺動性は、サンプルを１０ｍｍ押し込んだときの抵抗値によって評価を行った。各サンプルの摺動性の評価基準は、以下に示すＡ〜Ｄとした。
Ａ：抵抗値が４０Ｎ以下である。
Ｂ：抵抗値が５０Ｎ以下である。
Ｃ：抵抗値が７０Ｎ以下である。
Ｄ：抵抗値が７０Ｎを超える。
【００８１】
表１に、実施例１−１〜１−５，比較例１−１，１−２，１−４〜１−１２に係るサンプルの摺動性の評価結果を示す。なお、シール部材のサンプルが得られなかった比較例１−３については摺動性の評価を行っていない。また、表１には、各サンプルについての各成分の含有量（重量部）が示されている。
【００８２】
【表１】
2018172544.tif 000003
【００８３】
表１に示すように、１００重量部のフッ素系ゴム成分１１に対する粒子状樹脂１２の含有量を０．５重量部以上とした実施例１−１〜１−５に係るサンプルではいずれも、抵抗値が７０Ｎ以下となり、良好な摺動性が得られた。したがって、本実施形態のシール部材２０において良好な摺動性が得られることが確認された。
【００８４】
また、１００重量部のフッ素系ゴム成分１１に対する粒子状樹脂１２の含有量を１重量部以上とした実施例１−１〜１−４では、抵抗値が５０Ｎ以下となり、より良好な摺動性が得られた。したがって、シール部材用組成物１０における粒子状樹脂１２の含有量を１重量部以上とすることが好ましい。
【００８５】
更に、１００重量部のフッ素系ゴム成分１１に対する粒子状樹脂１２の含有量を５重量部以上とした実施例１−１〜１−３では、抵抗値が４０Ｎ以下となり、特に良好な摺動性が得られた。したがって、シール部材用組成物１０における粒子状樹脂１２の含有量を５重量部以上とすることが特に好ましい。
【００８６】
この一方で、本実施形態の構成とは異なる比較例１−１，１−２，１−４〜１−１２に係るサンプルではいずれも、抵抗値が７０Ｎを超えており、良好な摺動性が得られなかった。したがって、本実施形態に係るシール部材２０では、比較例に係るいずれのシール部材よりも高い摺動性が得られることが確認された。
【００８７】
３．２  実施例２−１〜２−９
実施例２−１〜２−９では、カーボンの含有量が異なるシール部材用組成物１０を実施例１−１と同様の条件で成形して、シール部材２０のサンプルを作製した。そして、各サンプルについて、上記の実施例１−１〜１−５，比較例１−１，１−２，１−４〜１−１２と同様に、摺動性の評価を行った。
【００８８】
表２に、実施例２−１〜２−９に係るサンプルの摺動性の評価結果を示す。また、表２には、各サンプルについてのカーボン及び潤滑剤１の含有量（重量部）が示されている。なお、実施例２−１では、カーボンの含有量が０重量部であり、つまりカーボンを用いていない。
【００８９】
【表２】
2018172544.tif 000004
【００９０】
表２に示すように、実施例２−１〜２−９に係るサンプルではいずれも、抵抗値が５０Ｎ以下となり、良好な摺動性が得られた。また、カーボンの含有量を４０重量部以上とした実施例２−５〜２−９では、抵抗値が４０Ｎ以下となり、特に良好な摺動性が得られた。
【００９１】
４．その他の実施形態
以上、本発明の実施形態について説明したが、本発明は上述の実施形態のみに限定されるものではなく、本発明の要旨を逸脱しない範囲内において種々変更を加え得ることは勿論である。
【符号の説明】
【００９２】
１０…シール部材用組成物
１１…フッ素系ゴム成分
１２…粒子状樹脂
１２ａ…相溶部
１２ｂ…滑性部
２０…シール部材
２１…フッ素系ゴム
２２…本体部
２３…表層部
Ｍ…金型
【図１】
2018172544.tif 000005
【図２】
2018172544.tif 000006
【図３Ａ】
2018172544.tif 000007
【図３Ｂ】
2018172544.tif 000008
【図３Ｃ】
2018172544.tif 000009
【図４】
2018172544.tif 000010
【図５】
2018172544.tif 000011